상술 한 중합 을 본질 적 으로 반복 하 였 고 ; 한편 , 중합 을 50 ℃ 에서 약 75 분 동안 지속 하 고 , 응집 전 헥산 중 BTBDMSBP 0 . 83 M 용액 ( 실시 예 1 로부터 ) 6 . 0 mL 를 반응기 에 첨가 하 고 , 중합체 시멘트 를 추가 약 30 분 동안 50 ℃ 에서 교반 한 후 , 실온 으로 냉각 시켰 다 . 중합체 시멘트 를 N 2 퍼징 된 병 에 전달 하 고 , 여기 에 TBAF 용액 약 130 mL ( THF 중 0 . 23 M ) 을 첨가 하 였 다 . 병 을 25 ℃ 수조 에서 약 4 시간 동안 회전 시킨 후 50 ℃ 수조 에서 추가 약 30 분 동안 회전 시켰 다 . 이어서 병 내용물 을 응집 시키 고 상기 와 같이 드럼 건조 시켰 다 . 이 는 하 기 에 표기 된 실시 예 13 이 다 .